(57)【要約】      （修正有）【課題】検知対象ガスの選択性を向上させた半導体式ガス検知素子を提供する。【解決手段】半導体式ガス検知素子Ｒｓは、金属酸化物半導体を有するガス感応部１と、ガス感応部１を被覆する触媒層２とを備える半導体式ガス検知素子であって、触媒層２が、ペロブスカイト型酸化物を含むことにより、検知対象ガスの選択性が向上し動作温度が５００℃以下でも検知対象ガスをより正確に検知する。【選択図】図１
2019109183.tif 000002
【特許請求の範囲】
【請求項１】
金属酸化物半導体を有するガス感応部と、前記ガス感応部を被覆する触媒層とを備える半導体式ガス検知素子であって、
前記触媒層が、ペロブスカイト型酸化物を含む、
半導体式ガス検知素子。
【請求項２】
前記触媒層は、酸化反応により特定成分を分解するように構成される、請求項１に記載の半導体式ガス検知素子。
【請求項３】
前記ペロブスカイト型酸化物が、一般式ＡＢＯ3で表わされ、
Ａサイト元素が、希土類元素から選択される少なくとも１種の元素を含み、
Ｂサイト元素が、３ｄ遷移金属元素から選択される少なくとも１種の元素を含む、
請求項１または２に記載の半導体式ガス検知素子。
【請求項４】
前記半導体式ガス検知素子の動作温度が２５０〜５００℃である、請求項１〜３のいずれか１項に記載の半導体式ガス検知素子。
【請求項５】
前記半導体式ガス検知素子がコイル型である、請求項１〜４のいずれか１項に記載の半導体式ガス検知素子。
【請求項６】
前記ガス感応部が前記触媒層に被覆されることにより、前記ガス感応部が前記触媒層に被覆されない場合と比べて、アルコールに対する前記半導体式ガス検知素子の検知感度を減少させることが可能である、請求項１〜５のいずれか１項に記載の半導体式ガス検知素子。
【発明の詳細な説明】
【技術分野】
【０００１】
本発明は、半導体式ガス検知素子に関する。
【背景技術】
【０００２】
ガスセンサに用いられる半導体式ガス検知素子は、たとえば特許文献１に開示されているように、金属酸化物半導体を有するガス感応部を備えている。ガス感応部は、検知対象となるガス（以下、「検知対象ガス」という）が接触すると、検知対象ガスとの間で、酸化還元反応により電子の授受が行なわれて、抵抗値が変化する。このガスセンサは、半導体式ガス検知素子におけるこの抵抗値の変化を直接または間接的に検出することにより、検知対象ガスを検知することができる。
【０００３】
半導体式ガス検知素子を備えるガスセンサは、たとえば、家庭用ガス漏れ警報器等に用いられる。家庭用ガス漏れ警報器の検知対象ガスの中には、たとえば、都市ガスなどに含まれるメタンや水素などがある。家庭用ガス漏れ警報器は、メタンや水素などが半導体式ガスセンサに接触したときに生じる、半導体式ガスセンサの抵抗値の変化を直接または間接的に検出することで、メタンや水素などを検知する。
【先行技術文献】
【特許文献】
【０００４】
【特許文献１】特開２０１２−１１２７０１号公報
【発明の概要】
【発明が解決しようとする課題】
【０００５】
ところが、家庭用ガス漏れ警報器が使用される家庭環境においては、たとえばアルコール（たとえばエタノール）など、検知対象ガスとは異なるガス（以下、「干渉ガス」という）が存在する。半導体式ガス検知素子は、検知対象ガス以外の干渉ガスと接触することによっても抵抗値が変化する。したがって、家庭用ガス漏れ警報器は、検知対象ガスを検知していなくても、干渉ガスを検知することによって、警報を発する場合がある。家庭用ガス漏れ警報器のこのような誤報の発生を抑制するために、活性炭などのフィルタを外部とセンサ素子との間の流通路に設けることがある。しかしながら、フィルタを設けることでセンサの応答性が低下したり、フィルタの除去容量を超えると干渉ガスが検知素子側に流入したりしてしまうなどの問題が有り、前記誤報の発生抑制のためには、半導体式ガス検知素子における検知対象ガスの選択性を向上させる必要がある。
【０００６】
本発明は、上記問題に鑑みなされたもので、検知対象ガスの選択性を向上させた半導体式ガス検知素子を提供することを目的とする。
【課題を解決するための手段】
【０００７】
本発明の半導体式ガス検知素子は、金属酸化物半導体を有するガス感応部と、前記ガス感応部を被覆する触媒層とを備える半導体式ガス検知素子であって、前記触媒層が、ペロブスカイト型酸化物を含むことを特徴とする。
【０００８】
また、前記触媒層は、酸化反応により特定成分を分解するように構成されることが好ましい。
【０００９】
また、前記ペロブスカイト型酸化物が、一般式ＡＢＯ3で表わされ、Ａサイト元素が、希土類元素から選択される少なくとも１種の元素を含み、Ｂサイト元素が、３ｄ遷移金属元素から選択される少なくとも１種の元素を含むことが好ましい
【００１０】
また、前記半導体式ガス検知素子の動作温度が２５０〜５００℃であることが好ましい。
【００１１】
また、前記半導体式ガス検知素子がコイル型であることが好ましい。
【００１２】
また、前記ガス感応部が前記触媒層に被覆されることにより、前記ガス感応部が前記触媒層に被覆されない場合と比べて、アルコールに対する前記半導体式ガス検知素子の検知感度を減少させることが可能であることが好ましい。
【発明の効果】
【００１３】
本発明によれば、検知対象ガスの選択性を向上させた半導体式ガス検知素子を提供することができる。
【図面の簡単な説明】
【００１４】
【図１】本発明の一実施形態に係る半導体式ガス検知素子の概略図である。
【図２】本発明の一実施形態に係る半導体式ガス検知素子が組み込まれるブリッジ回路の構成図である。
【図３】実施例１の半導体式ガス検知素子の動作温度に対する検知感度の変化を測定した結果を示すグラフである。
【図４】実施例２の半導体式ガス検知素子の動作温度に対する検知感度の変化を測定した結果を示すグラフである。
【図５】実施例３の半導体式ガス検知素子の動作温度に対する検知感度の変化を測定した結果を示すグラフである。
【図６】比較例１の半導体式ガス検知素子の動作温度に対する検知感度の変化を測定した結果を示すグラフである。
【図７】実施例１の半導体式ガス検知素子の検知感度の時間変化を測定した結果を示すグラフである。
【図８】比較例１の半導体式ガス検知素子の検知感度の時間変化を測定した結果を示すグラフである。
【発明を実施するための形態】
【００１５】
以下、添付図面を参照して、本発明の一実施形態に係る半導体式ガス検知素子を説明する。ただし、以下に示す実施形態は一例であり、本発明の半導体式ガス検知素子は、以下の例に限定されることはない。
【００１６】
本実施形態の半導体式ガス検知素子Ｒｓは、たとえば大気などの環境雰囲気において検知対象ガスを検知するために用いられる。半導体式ガス検知素子Ｒｓは、表面の吸着酸素と検知対象ガスとの化学反応に伴って抵抗値が変化することを利用して、検知対象ガスを検知する。検知対象ガスは、環境雰囲気において検知対象となるガスであり、特に限定されることはない。本実施形態では、水素、メタン、イソブタンおよび一酸化炭素を検知対象ガスとしている。
【００１７】
半導体式ガス検知素子Ｒｓは、本実施形態では、図２に示されるように、固定抵抗Ｒ０、Ｒ１、Ｒ２とともにブリッジ回路に組み込まれて使用される。半導体式ガス検知素子Ｒｓは、ブリッジ回路内で電源Ｅによって常時または間欠的に通電されることで、検知対象ガスの検知に適した所定の温度に加熱される。ブリッジ回路は、半導体式ガス検知素子Ｒｓにおける抵抗値の変化によって生じる回路内の電位差の変化を電位差計Ｖによって測定して、その電位差の変化を検知対象ガスの検知信号として出力する。ただし、半導体式ガス検知素子Ｒｓは、表面の吸着酸素と検知対象ガスとの化学反応に伴って生じる抵抗値の変化を検出することができれば、本実施形態に限定されることはなく、ブリッジ回路とは異なる回路に組み込まれて使用されてもよいし、単独で使用されてもよい。
【００１８】
半導体式ガス検知素子Ｒｓは、図１に示されるように、金属酸化物半導体を有するガス感応部１と、ガス感応部１を被覆する触媒層２とを備えている。半導体式ガス検知素子Ｒｓは、本実施形態では、コイル３の周囲にガス感応部１が設けられたコイル型である。半導体式ガス検知素子Ｒｓは、コイル３に電流が流されることにより、検知対象ガスの検知に適した所定の温度に加熱される。コイル３は、特に限定されることはなく、半導体式ガス検知素子において一般的に用いられる材質、線径、コイル径、コイル巻数のものが用いられる。半導体式ガス検知素子Ｒｓは、コイル型とすることで、検知対象ガスの選択性がより向上する。これは、半導体式ガス検知素子Ｒｓをコイル型とすることで、触媒層２において干渉ガスを分解するのに十分な加熱時間を確保できるためだと考えられる。ただし、半導体式ガス検知素子Ｒｓは、ガス感応部１および触媒層２を備えていれば、コイル型に限定されることはなく、基板型であってもよい。
【００１９】
ガス感応部１は、金属酸化物半導体を有し、表面の吸着酸素とガス成分との化学反応に伴って電気抵抗が変化する部位である。ガス感応部１の金属酸化物半導体としては、吸着酸素とガス成分との化学反応に伴って電気抵抗が変化するものであれば、特に限定されることはなく、検知対象ガスの種類に応じて任意に選択可能である。その中でも、ガス感応部１の金属酸化物半導体は、触媒層２よりも電気抵抗の小さい金属酸化物半導体であることが好ましい。半導体式ガス検知素子Ｒｓは、ガス感応部１の電気抵抗が触媒層２の電気抵抗よりも小さいことにより、検知対象ガスの選択性がより向上する。これは、ガス感応部１の方が触媒層２よりも電気抵抗が小さいことにより、触媒層２よりもガス感応部１の方に優先的に電流が流れ、それによって触媒層２において生じる、干渉ガスの化学反応による電気抵抗の変化の影響を小さく抑えることができるからだと考えられる。さらに、ガス感応部１の金属酸化物半導体としては、触媒層２よりも電気抵抗の小さいｎ型半導体を用いることがより好ましい。ｎ型半導体としては、たとえば酸化スズ、酸化インジウム、酸化亜鉛、酸化タングステンからなる群から選択される少なくとも１種の金属酸化物を含む金属酸化物半導体などが例示される。金属酸化物半導体は、上述した酸化物が複合的に含まれていてもよいし、他の金属が添加されていてもよい。本実施形態では、感応部１の材料として、酸化スズが用いられる。
【００２０】
触媒層２は、ペロブスカイト型酸化物を含み、ガス感応部１を被覆する部位である。ペロブスカイト型酸化物は、一般式ＡＢＯ3で表わされ、理想的には立方晶系の単位格子を有している。ペロブスカイト型酸化物は、立方晶の各頂点に位置するＡサイト元素と、立方晶の体心に位置するＢサイト元素と、立方晶の面心に位置する酸素とにより構成されている。ペロブスカイト型酸化物は、一般的に、Ｂサイト元素と酸素とからなるＢＯ6八面体構造が形成する電子構造（結合性軌道および反結合性軌道）が化学反応に大きく寄与することが知られている。半導体式ガス検知素子Ｒｓでは、ガス感応部１を被覆する触媒層２にペロブスカイト型酸化物を含むことにより、検知対象ガスの選択性を向上させることができる。これは、ペロブスカイト型酸化物のＢＯ6八面体構造が形成する電子構造が、アルコール（たとえばエタノール）などの干渉ガスが吸着するサイトを作り出し、そのような干渉ガスを優先的に捉えることで、半導体式ガス検知素子Ｒｓの検知対象ガスの選択性を向上させているからだと考えられる。
【００２１】
より具体的には、本実施形態の半導体式ガス検知素子Ｒｓは、ガス感応部１がペロブスカイト型酸化物を含む触媒層２に被覆されることにより、ガス感応部１が触媒層２に被覆されない場合と比べて、アルコール（たとえばエタノール）に対する半導体式ガス検知素子Ｒｓの検知感度を減少させることが可能である。したがって、半導体式ガス検知素子Ｒｓは、環境雰囲気中に検知対象ガスだけでなく、干渉ガスであるアルコールが存在する場合であっても、アルコールに対する検知感度を減少させ、それによって検知対象ガスの検知感度を相対的に増加させることができるので、検知対象ガスの選択性を向上させることができる。
【００２２】
触媒層２は、本実施形態では、ペロブスカイト型酸化物を含むことにより、酸化反応により特定成分を分解するように構成されている。つまり、触媒層２に含まれるペロブスカイト型酸化物は、特定成分に対する酸化活性を有し、表面の吸着酸素と、環境雰囲気中から吸着した特定成分との酸化反応を促し、その酸化反応により特定成分を分解するように構成されている。本実施形態の半導体式ガス検知素子Ｒｓでは、触媒層２が特定成分を分解することによって、半導体式ガス検知素子Ｒｓの検知対象ガスの選択性が向上する。
【００２３】
特定成分は、ペロブスカイト型酸化物を含む触媒層２によって捉えられ、表面の吸着酸素と酸化反応して分解するガス成分である。特定成分は、ペロブスカイト型酸化物が酸化活性を有するガス成分であればよく、特に限定されることはないが、アルコールなどの干渉ガスを含んでいる。アルコールとしては、メタノール、エタノール、ブタノール、イソプロパノール、ブタノールおよびイソブタノールから選択される１種または２種以上が例示される。
【００２４】
触媒層２に含まれるペロブスカイト型酸化物は、特定成分（または干渉ガス）を捉えることができ、それによって検知対象ガスの選択性を向上させることができれば、特に限定されることはなく、特定成分（または干渉ガス）の種類に応じて任意に選択することができる。たとえば、触媒層２に含まれるペロブスカイト型酸化物は、一般式ＡＢＯ3において、Ａサイト元素が、希土類元素（Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ）から選択される少なくとも１種の元素を含み、Ｂサイト元素が、３ｄ遷移金属元素（Ｓｃ、Ｔｉ、Ｖ、Ｃｒ、Ｍｎ、Ｆｅ、Ｃｏ、Ｎｉ、Ｃｕ、Ｚｎ）から選択される少なくとも１種の元素を含むことが好ましい。Ａサイト元素が希土類元素から選択される少なくとも１種の元素を含み、Ｂサイト元素が３ｄ遷移金属元素から選択される少なくとも１種の元素を含むことにより、半導体式ガス検知素子Ｒｓの検知対象ガスの選択性をより向上させることができる。これは、Ａサイト元素については、希土類元素から選択される少なくとも１種の元素を含むことにより、ペロブスカイト構造が安定するためだと考えられる。また、Ｂサイト元素については、３ｄ遷移金属元素から選択される少なくとも１種の元素を含むことにより、Ｂサイト元素が形成するＢＯ6八面体構造において３ｄ遷移金属の３ｄ電子軌道の縮退が解けて、アルコール（たとえばエタノール）などの干渉ガスの吸着が促進されるためだと考えられる。Ａサイト元素としては、ランタノイド元素（Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ）から選択される少なくとも１種を含むことがより好ましく、Ｓｍ、ＬａおよびＳｒから選択される少なくとも１種を含むことがさらに好ましく、ＳｍおよびＬａから選択される少なくとも１種を含むことがよりさらに好ましい。Ａサイト元素は、少なくとも上述した元素のいずれか１種を含んでいればよく、上述した元素のうちの他の元素や、上述した元素とは異なるＣａを含むアルカリ土類金属などによって部分的に置換されていてもよい。また、Ｂサイト元素としては、Ｍｎ、Ｆｅ、ＣｏおよびＮｉから選択される少なくとも１種を含むことがより好ましく、ＦｅおよびＣｏから選択される少なくとも１種を含むことがさらに好ましい。Ｂサイト元素もまた、少なくとも上述した元素のいずれか１種を含んでいればよく、上述した元素のうちの他の元素や、上述した元素とは異なる他の元素などによって部分的に置換されていてもよい。本実施形態では、触媒層２として、ペロブスカイト型酸化物ＳｍＦｅＯ3、ＳｍＦｅ0.9Ｃｏ0.1Ｏ3またはＬａＦｅＯ3が用いられる。
【００２５】
半導体式ガス検知素子Ｒｓの動作温度は、半導体式ガス検知素子Ｒｓが検知対象ガスを検知することができれば、特に限定されることはないが、２５０〜５００℃であることが好ましい。動作温度を２５０〜５００℃とすることで、検知対象ガスの選択性をより高めるとともに、検知対象ガスの検知をより迅速に行なうことができ省電力化を図ることができる。動作温度を２５０℃以上にすることで、（２５０℃よりも低い動作温度と比べて）検知対象ガスの吸着・離脱の平衡状態に達するまでの時間を短くすることができ、検知対象ガスの検知までに要する時間を短くすることができる。また、動作温度を５００℃以下にすることで、アルコール（たとえばエタノール）などの干渉ガスの感度を低下させ、検知対象ガスの検知感度を相対的に高くすることができるので、検知対象ガスの選択性をより向上させることができる。従来、半導体式ガス検知素子の動作温度が５００℃以下では、検知対象ガスの検知感度が高い一方で、アルコールなどの干渉ガスの検知感度も高いために、検知対象ガスを正確に検知することができなかった。したがって、従来の半導体式ガス検知素子では、時には５００℃を超える温度での測定が余儀なくされていた。しかしながら、本実施形態の半導体式ガス検知素子Ｒｓでは、ガス感応部１を被覆する触媒層２がペロブスカイト型酸化物を含むことにより、検知対象ガスの選択性が向上するために、動作温度が５００℃以下であっても検知対象ガスをより正確に検知することができる。以上に述べた観点から、半導体式ガス検知素子Ｒｓの動作温度は、３００〜４５０℃であることがさらに好ましい。動作温度を３００℃以上とすることで、検知対象ガスの検知までに要する時間をより短くでき、動作温度を４５０℃以下とすることで、検知対象ガスの選択性をより向上させることができる。
【実施例】
【００２６】
以下において、実施例をもとに本実施形態の半導体式ガス検知素子の優れた効果を説明する。ただし、本発明の半導体式ガス検知素子は、以下の実施例に限定されるものではない。
【００２７】
（ガス成分の検知感度の測定１）
後述する実施例１、２、３および比較例１の半導体式ガス検知素子を、図２に示されるブリッジ回路に組み込んで、半導体式ガス検知素子の検知感度の温度変化を測定した。測定対象ガスは、水素（５００ｐｐｍ）、メタン（１０００ｐｐｍ）、イソブタン（１０００ｐｐｍ）、エタノール（５００ｐｐｍ）であった。半導体式ガス検知素子の動作温度は、３００℃、３５０℃、４００℃、４５０℃、５００℃とした。
【００２８】
（ガス成分の検知感度の測定２）
後述する実施例１および比較例１の半導体式ガス検知素子を、図２に示されるブリッジ回路に組み込んで、半導体式ガス検知素子の検知感度の時間変化を測定した。測定対象ガスは、一酸化炭素（５００ｐｐｍ）、エタノール（５００ｐｐｍ）であった。半導体式ガス検知素子は、１０秒間５００℃で保持した後、６０秒間２６０℃で保持した。
【００２９】
（実施例１）
図１に示される半導体式ガス検知素子を作製した。ガス感応部１として酸化スズ（球径約５２０μｍ）を用い、触媒層２としてペロブスカイト型酸化物ＳｍＦｅＯ3（膜厚約６０μｍ）を用い、コイル３として白金コイル（線径２０μｍ）を用いた。
【００３０】
ガス感応部１については、酸化スズ半導体のペーストを、白金コイルに塗布して直径が約５２０μｍの球状になるように形成し、乾燥後、白金コイルに通電してジュール熱により６５０℃で１時間加熱し、酸化スズ半導体を焼結させた。
【００３１】
触媒層２については、公知のシアノ錯体熱分解法により合成したペロブスカイト型酸化物ＳｍＦｅＯ3の高分子前駆体溶液をガス感応部１の周囲に膜厚が約６０μｍになるように塗布し、乾燥後、白金コイルに通電してジュール熱により７５０℃で２時間加熱し、ペロブスカイト型酸化物ＳｍＦｅＯ3を焼結させた。
【００３２】
（実施例２）
図１に示される半導体式ガス検知素子を作製した。ガス感応部１として酸化スズ（球径約５２０μｍ）を用い、触媒層２としてペロブスカイト型酸化物ＳｍＦｅ0.9Ｃｏ0.1Ｏ3（膜厚約６０μｍ）を用い、コイル３として白金コイル（線径２０μｍ）を用いた。
【００３３】
ガス感応部１については、上述した実施例１と同様に作製した。
【００３４】
触媒層２については、公知のシアノ錯体熱分解法により合成したペロブスカイト型酸化物ＳｍＦｅ0.9Ｃｏ0.1Ｏ3の高分子前駆体溶液をガス感応部１の周囲に膜厚が約６０μｍになるように塗布し、乾燥後、白金コイルに通電してジュール熱により７５０℃で２時間加熱し、ペロブスカイト型酸化物ＳｍＦｅ0.9Ｃｏ0.1Ｏ3を焼結させた。
【００３５】
（実施例３）
図１に示される半導体式ガス検知素子を作製した。ガス感応部１として酸化スズ（球径約５２０μｍ）を用い、触媒層２としてペロブスカイト型酸化物ＬａＦｅＯ3（膜厚約６０μｍ）を用い、コイル３として白金コイル（線径２０μｍ）を用いた。
【００３６】
ガス感応部１については、上述した実施例１と同様に作製した。
【００３７】
触媒層２については、公知のシアノ錯体熱分解法により合成したペロブスカイト型酸化物ＬａＦｅＯ3の高分子前駆体溶液をガス感応部１の周囲に膜厚が約６０μｍになるように塗布し、乾燥後、白金コイルに通電してジュール熱により７５０℃で２時間加熱し、ペロブスカイト型酸化物ＬａＦｅＯ3を焼結させた。
【００３８】
（比較例１）
図１に示される触媒層２を有さない半導体式ガス検知素子を作製した。ガス感応部１として酸化スズ（球径約６４０μｍ）を用い、コイル３として白金コイル（線径２０μｍ）を用いた。
【００３９】
ガス感応部１については、球径が異なる以外は、上述した実施例１〜３と同様に作製した。
【００４０】
（ガス成分の検知感度の測定１の結果）
実施例１〜３および比較例１の半導体式ガス検知素子の動作温度に対する検知感度の変化をそれぞれ、図３〜６に示す。それぞれの測定対象ガスの検知感度は、半導体式ガス検知素子の動作温度が４００℃におけるメタン１０００ｐｐｍに対する検知感度を１００として計算している。
【００４１】
図６（比較例１：触媒層無し）を見ると、半導体式ガス検知素子の動作温度の変化に伴って測定対象ガスの検知感度の変化が見られるものの、いずれの動作温度においても、検知対象ガスである水素、メタンおよびイソブタンに対して、干渉ガスであるエタノールの検知感度が比較的高い値を示している。このことから、半導体式ガス検知素子に触媒層が設けられていない場合には、いずれの動作温度においても、エタノールの影響を無視することができないことが分かる。特に、水素については動作温度が３００℃近傍において、メタンおよびイソブタンについては動作温度が３５０〜４５０℃（特に４００℃）近傍において、それぞれの検知感度が高くなっているが、エタノールの検知感度もまた高くなっている。このことから、水素、メタンおよびイソブタンのそれぞれを検知感度の高い動作温度領域で検出しようとしても、エタノールの影響を無視することができず、水素、メタンおよびイソブタンを正確に検出することが困難であることが分かる。
【００４２】
一方、図３（実施例１：ＳｍＦｅＯ3触媒層）を見ると、半導体式ガス検知素子の動作温度の変化に対する水素、メタンおよびイソブタンの検知感度の変化は、図６（比較例１：触媒層無し）における変化とほとんど違いが見られない。それに対して、エタノールの検知感度は、半導体式ガス検知素子の動作温度の低下に伴ってわずかに増加するものの、いずれの動作温度においても、図６における検知感度と比べて大きく低下している。このことから、本実施形態の半導体式ガス検知素子では、ペロブスカイト型酸化物ＳｍＦｅＯ3を含む触媒層を備えることにより、幅広い動作温度領域（３００〜５００℃）において、干渉ガスであるエタノールの検知感度が低下し、それによって検知対象ガスである水素、メタンおよびイソブタンの検知感度が相対的に増加し、検知対象ガスの選択性が向上することが分かる。
【００４３】
また、図４（実施例２：ＳｍＦｅ0.9Ｃｏ0.1Ｏ3触媒層）を見ると、半導体式ガス検知素子の動作温度の変化に対する水素、メタンおよびイソブタンの検知感度の変化は、図６（比較例１：触媒層無し）における変化とほとんど違いが見られない。それに対して、エタノールの検知感度は、半導体式ガス検知素子の動作温度に対してほとんど変化することがなく、いずれの動作温度においても、図６における検知感度と比べて大きく低下している。このことから、本実施形態の半導体式ガス検知素子では、ペロブスカイト型酸化物ＳｍＦｅ0.9Ｃｏ0.1Ｏ3を含む触媒層を備えることにより、幅広い動作温度領域（３００〜５００℃）において、干渉ガスであるエタノールの検知感度が低下し、それによって検知対象ガスである水素、メタンおよびイソブタンの検知感度が相対的に増加し、検知対象ガスの選択性が向上することが分かる。さらに、図４（実施例２：ＳｍＦｅ0.9Ｃｏ0.1Ｏ3触媒層）におけるエタノールの検知感度は、いずれの動作温度においても、図３（実施例１：ＳｍＦｅＯ3触媒層）におけるエタノールの検知感度よりも低い値を示している。このことから、ペロブスカイト型酸化物ＳｍＦｅＯ3のＦｅの一部をＣｏで置換した方が、エタノールの検知感度をより低下させ、検知対象ガスの選択性をより向上させることができることが分かる。
【００４４】
また、図５（実施例３：ＬａＦｅＯ3触媒層）を見ると、半導体式ガス検知素子の動作温度の変化に対する水素、メタンおよびイソブタンの検知感度の変化は、図６（比較例１：触媒層無し）における変化とほとんど違いが見られない。それに対して、エタノールの検知感度は、半導体式ガス検知素子の動作温度の低下に伴ってわずかに増加するものの、いずれの動作温度においても、図６における検知感度と比べて大きく低下している。このことから、本実施形態の半導体式ガス検知素子では、ペロブスカイト型酸化物ＬａＦｅＯ3を含む触媒層を備えることにより、幅広い動作温度領域（３００〜５００℃）において、干渉ガスであるエタノールの検知感度が低下し、それによって検知対象ガスである水素、メタンおよびイソブタンの検知感度が相対的に増加し、検知対象ガスの選択性が向上することが分かる。
【００４５】
以上に示したように、本実施形態の半導体式ガス検知素子は、ペロブスカイト型酸化物（ＳｍＦｅＯ3、ＳｍＦｅ0.9Ｃｏ0.1Ｏ3、ＬａＦｅＯ3）を含む触媒層を備えることにより、動作温度が３００〜５００℃において、干渉ガスであるエタノールの検知感度が低下する一方で、検知対象ガスである水素、メタンおよびイソブタンの検知感度はほとんど変化しない。したがって、本実施形態の半導体式ガス検知素子では、幅広い動作温度領域（３００〜５００℃）において、検知対象ガスの干渉ガスに対する相対的な検知感度が増加し、検知対象ガスの選択性が向上する。特に、本実施形態の半導体式ガス検知素子では、水素については動作温度が３００℃近傍、メタンおよびイソブタンについては動作温度が３５０〜４５０℃（特に４００℃）近傍において検知感度が最も高くなっている一方で、エタノールの検知感度はいずれの動作温度域でもほぼ一定である。したがって、本実施形態の半導体式ガス検知素子では、上述した動作温度域（水素については動作温度が３００℃近傍、メタンおよびイソブタンについては動作温度が３５０〜４５０℃（特に４００℃）近傍）において、検知対象ガスの干渉ガスに対する相対的な検知感度がより増加し、検知対象ガスの選択性がより向上する。
【００４６】
（ガス成分の検知感度の測定２の結果）
つぎに、より低い動作温度（２６０℃）での検知対象ガスの選択性を調べるために、実施例１および比較例１の半導体式ガス検知素子を用いて、検知対象ガスである一酸化炭素５００ｐｐｍと干渉ガスであるエタノール５００ｐｐｍの検知感度の測定を行なった。この測定では、素子表面に付着したガスを取り除くために、動作温度（２６０℃）での測定の前に高温（５００℃）で１０秒間のクリーニングを行なった。実施例１および比較例１の半導体式ガス検知素子の検知感度の時間変化をそれぞれ、図７および図８に示す。それぞれの測定対象ガスの検知感度は、測定時間が６０秒における一酸化炭素５００ｐｐｍに対する検知感度を１００として計算している。
【００４７】
図８（比較例１：触媒層無し）を見ると、半導体式ガス検知素子の動作温度を２６０℃としてから（測定時間１０秒後から）、測定時間の経過に伴って、検知対象ガスである一酸化炭素の検知感度は、わずかに増加し続け、測定時間が約６０秒の時点からほぼ一定の値を示している。一方、干渉ガスであるエタノールの検知感度は、測定時間の経過に伴って上昇を続け、測定時間が約６０秒後以降では、一酸化炭素の検知感度の３倍以上の値を示している。このことから、検知対象ガスである一酸化炭素の検知感度に対して、干渉ガスであるエタノールの検知感度が圧倒的に高いために、比較例１の半導体式ガス検知素子では、両者が共存する場合に、一酸化炭素を正確に検知することが困難であることが分かる。
【００４８】
それに対して、図７（実施例１：ＳｍＦｅＯ3触媒層）を見ると、半導体式ガス検知素子の動作温度を２６０℃としてから（測定時間１０秒後から）、測定時間の経過に伴って、一酸化炭素およびエタノールともに、検知感度は、わずかに増加し続けるが、測定時間が約６０秒の時点からほぼ一定の値を示している。そして、注目すべきことに、エタノールの検知感度は、図８に示された検知感度と比べて１／６程度にまで低下し、一酸化炭素の検知感度と比べても半分程度にまで低下している。したがって、実施例１の半導体式ガス検知素子では、ペロブスカイト型酸化物ＳｍＦｅＯ3を含む触媒層を備えることにより、このような低い動作温度でも、干渉ガスであるエタノールの検知感度を低下させることが可能で、それによって検知対象ガスである一酸化炭素の選択性を向上させることができる。
【符号の説明】
【００４９】
１  ガス感応部
２  触媒層
３  コイル
Ｅ  電源
Ｒｓ  半導体式ガス検知素子
Ｒ０、Ｒ１、Ｒ２  固定抵抗
Ｖ  電位差計
【図１】
2019109183.tif 000003
【図２】
2019109183.tif 000004
【図３】
2019109183.tif 000005
【図４】
2019109183.tif 000006
【図５】
2019109183.tif 000007
【図６】
2019109183.tif 000008
【図７】
2019109183.tif 000009
【図８】
2019109183.tif 000010